(57)【要約】【課題】  シャドウマスク用高強度Ｆｅ−Ｎｉ−Ｃｏ系合金条について、その製造方法を最適化し、落下強度および磁気特性の両方を最大限のものに引き上げることが本発明の目標である。【解決手段】  Ｎｉ：３０〜３５質量％、Ｃｏ：２〜８質量％、Ｍｎ：０．５０質量％以下を含有し、Nｂ：０．０１〜０．８質量％、Ｔａ：０．０１〜０．８質量％およびＨｆ：０．０１〜０．８質量％から選択された１種または２種以上を合計で０．０１〜０．８質量％含有し、残部がＦｅ及び不可避的不純物からなり、圧延加工組織より構成されるシャドウマスク用高強度Ｆｅ−Ｎｉ−Ｃｏ系合金条であり、８００℃で１５分及び９００℃で１５分の焼鈍を実施したとき各々の結晶粒径の平均値が１５μｍ以下、２０μｍ以下、かつ結晶粒径の標準偏差と平均値との比がいずれも０．７以下である再結晶組織が発現することを特徴とする。【特許請求の範囲】
【請求項１】
Ｎｉ：３０〜３５質量％、Ｃｏ：２〜８質量％、Ｍｎ：０．５０質量％以下を含有し、さらに、Nｂ：０．０１〜０．８質量％、Ｔａ：０．０１〜０．８質量％およびＨｆ：０．０１〜０．８質量％から選択された１種または２種以上を合計で０．０１〜０．８質量％含有し、残部がＦｅ及び不可避的不純物からなり、圧延加工組織より構成されるＦｅ−Ｎｉ−Ｃｏ系合金条であり、８００℃で１５分の焼鈍を実施したときには結晶粒径の平均値が１５μｍ以下であり、かつ結晶粒径の標準偏差と平均値との比の値（標準偏差／平均値）が０．７以下である再結晶組織が発現し、さらに、９００℃で１５分の焼鈍を実施したときには結晶粒径の平均値が２０μｍ以下であり、かつ結晶粒径の標準偏差と平均値との比（標準偏差／平均値）が０．７以下である再結晶組織が発現することを特徴とするシャドウマスク用高強度Ｆｅ−Ｎｉ−Ｃｏ系合金条。
【請求項２】
引張強さが６６０Ｎ／ｍｍ２以上であることを特徴とする、請求項１に記載のシャドウマスク用高強度Ｆｅ−Ｎｉ−Ｃｏ系合金条。
【請求項３】
不可避的不純物もしくは随伴元素を、Ｃ：０．１０質量％以下、Ｓｉ：０．１０質量％以下、Ａｌ：０．０５質量％以下、Ｓ：０．００５質量％以下、Ｐ：０．００５質量％以下に規制することを特徴とする請求項１、２に記載のシャドウマスク用高強度Ｆｅ−Ｎｉ−Ｃｏ系合金条。
【請求項４】
スラブを熱間圧延した後、冷間圧延と再結晶焼鈍を繰り返し、最後に冷間圧延を行い製品板厚とする一連の製造工程において、最終冷間圧延前の再結晶焼鈍にて（２００）面Ｘ線回折強度構成比率を９０％以下に、かつ、結晶粒径の平均値を２５μｍ以下に調整し、最終冷間圧延にて圧延加工度を３０％以上に設定することを特徴とする請求項１〜３に記載のシャドウマスク用高強度Ｆｅ−Ｎｉ−Ｃｏ系合金条の製造方法。
【請求項５】
スラブを熱間圧延した後、冷間圧延と再結晶焼鈍を繰り返し、最後に冷間圧延を行い製品板厚とする一連の製造工程において、最終冷間圧延前の再結晶焼鈍にて（２００）面Ｘ線回折強度構成比率を９０％以下に、かつ、結晶粒径の平均値を２５μｍ以下に調整し、最終冷間圧延にて圧延加工度を５０％以上に設定することを特徴とする請求項１〜３に記載のシャドウマスク用高強度Ｆｅ−Ｎｉ−Ｃｏ系合金条の製造方法。
【発明の詳細な説明】
【技術分野】
【０００１】
本発明は、シャドウマスクの電子線透過部分の形状を完全フラットになるようにプレスしたとしても、ブラウン管に組み込んだ状態での落下衝撃による耐変形性に優れ、かつドーミングが生じない低熱膨張を維持できるフラットマスク用Ｆｅ−Ｎｉ−Ｃｏ系合金薄帯に関する。
【背景技術】
【０００２】
カラーブラウン管では、電子銃から打ち出した電子ビームをガラスパネルの内側の蛍光体に当てることで画面を表示する。電子ビームの方向を磁力により制御するのが偏向ヨークである。ガラスパネルの手前には電子ビームを所定の蛍光体に当たるように画素単位に区切る機構が設けられており、マスクあるいは色選別機構と呼ばれている。カラーブラウン管用のマスクはマスク素材をドット状若しくはスロット状にエッチング加工した後プレス成型するシャドウマスク方式と、すだれ状にエッチング後上下に強い引張り力をかけて枠材に架張するアパーチャグリル方式に大別される。それぞれの方式は一長一短があり、どちらの方式も市場で用いられている。
【０００３】
表示画面を平坦にするフラット画面の開発に向けては、多くの試みが成されてきた。ここで、フラット画面とは、従来の曲面表示画面がほぼ完全に近い平面形態を有するものである。ブラウン管の画面を平坦にしようとするとき大きな問題の一つになるのは、シャドウマスクやアパーチャグリルをどのようにして平坦に近づけるかである。それぞれに難題を抱えているが、プレスによりシャドウマスクの表面を平坦に近づけることは、アパーチャグリルのような架張方式のものよりも基本的に難しいとされている（例えば、ＮＩＫＫＥＩ  ＥＬＥＣＴＲＯＮＩＣＳ、１９９９．７．２６（Ｎｏ．７４８）１２８頁）。
【０００４】
その理由は、シャドウマスクを金属シートをプレス成型して製造するため、架張方式と違って、自己保形力により形状を維持する必要があり、基本的には曲面でないと形状維持ができないためである。一方、フラットマスクはマスクをほとんど平坦にするため、形状維持が困難である。これを解決するには、マスクの強度を上げるしか方法がない。ここで云う「マスク強度」とは、一般の金属の強度（例えば引張試験による強度）の意味とは違い、ブラウン管組み立て後、ブラウン管全体に衝撃を与え、マスクの変形が起きるかどうかである。具体的には、ブラウン管を一定高さから落下させ、マスクが変形するかどうかを試験する。このような衝撃変形に対し強い、すなわち耐落下衝撃変形性（以下、「落下強度」と称す。）を向上させたマスクの開発が、フラット管には必要とされる。
【０００５】
また、フラット管には、優れたドーミング特性が要求される。つまり、マスクが曲面からフラットになるに従い、電子銃から放出された電子ビームの入射角がマスクの四隅で鋭角となる。つまり、このため、マスクが熱膨張により僅かにずれるだけで、電子ビームがミスランディングし、色ずれ害の問題が発生することを意味する。したがって、熱膨張が従来のマスク材より格段に低い低熱膨張マスク材の開発が必要となる。
フラットマスクを対象にしたものではないが、熱膨張特性や落下強度の改善に効果があると考えられる試みとして、特許文献１では、２７質量％のＣｏを含むＦｅ−Ｎｉ−Ｃｏ系合金（Ｓｕｐｅｒ  Ｉｎｖａｒ）をシャドウマスクにすることで熱膨張係数を低下することが提案されている。しかしながら、Ｃｏを２〜７質量％含有させるだけでは不十分であり、フラットマスクとして必要な落下強度は得られない。プレス前にアニ−ル処理を行った後のマスクをフラットにした場合には、落下衝撃に耐えることができなかった。また、落下強度と関連する発明として、特許文献２では、Ｎｉが３４〜３８質量％のＦｅ−Ｎｉ系合金にＴｉ、Ｚｒ、Ｂ、Ｍｏ、Ｎｂ、Ｎ、Ｐ、Ｃｕのうち１種又は２種以上を合計で０．０１〜１．０質量％含ませることで、組み立て時の衝撃で座屈が起きるのを防ぐことが提案されているが、熱膨張係数が１０×１０−７／℃を超えており、マスクをフラットにした場合の色ズレ抑制の点では満足できるものではなかった。
【０００６】
合金元素を添加した高強度Ｆｅ−Ｎｉ−Ｃｏ系合金条を、圧延と焼鈍のプロセスの工夫により改良した事例として特許文献３がある。本発明では、最終冷間圧延前の焼鈍における結晶粒度および最終冷間圧延の加工度に着目している。しかし、この発明は、プロセスでポイントとなる項目の抽出が不十分である。そのため、この発明から享受できる効果としてあげられるものは、プレス成型性を改善したことのみで、ブラウン管に組み込んだ際に要求される落下強度や磁気特性といった項目にまで及んでいない。
ところで、近年、画面がフラットであるだけでなく大型であることも、市場から要請されている。大型管には磁気ドリフトに関する問題がある。磁気ドリフトとは、外部磁場によって、電子線が本来の軌道からずれる現象である。一般に、画面端部においてずれが大きくなるので、大型管ではさらに大きくずれることになる。もともと、Ｆｅ−Ｎｉ−Ｃｏ系合金条の磁気特性はＦｅ−３６Ｎｉ合金条と比較して劣っている。それに加え、高強度化のために種々の元素を添加したものは、炭化物、窒化物、炭窒化物が生成しやすい。特許文献３にあるように、これらの微細な析出物が多量に析出すると、磁気ドリフトは非常に大きくなる。
【０００７】
磁気ドリフトを引き起こす磁気として、地磁気があげられる。ブラウン管は、いったん、交流磁界中で消磁される。ところが、地磁気により磁化し、それにより生じる磁場が原因で電子線の軌道がずれる現象が生じる。ブラウン管の構造においては、前面のシャドウマスクと周囲をおおうインナーシールドと呼ばれる機構とで磁気を遮蔽している。したがって、シャドウマスク材の磁気特性が悪い場合、磁気シールド性を確保するため、シャドウマスク材やインナーシールド材は厚いものが必要になる。材料を厚くする方法は材料コストがかかるので、磁気特性の優れるシャドウマスク用高強度材が求められるようになっている。
【０００８】
シャドウマスク素材は、所定の組成の合金材料を例えば真空誘導溶解炉（ＶＩＭ炉）で溶製後、インゴットに鋳造し、鍛造後、熱間圧延および冷間圧延し、その後光輝焼鈍と冷間圧延を繰り返し、最後に０．０５〜０．３ｍｍ範囲の所定の厚みにまでダル加工した圧延ロールによる最終冷間圧延が施される。エッチング加工により製造される各種のシャドウマスク材の板厚は０．０５〜０．３０ｍｍが一般的であり、特にプレス成型型のフラットマスクには板厚０．１〜０．１３ｍｍの材料が使用されている。その後、スリットして所定の板幅としてシャドウマスク用素材を得る。シャドウマスク用素材は、脱脂後、フォトレジストを両面に塗布してパターンを焼き付けて現像後、エッチング穿孔加工され、個々に切断されシャドウマスク素材ユニットとなる。
【０００９】
シャドウマスク素材ユニットは、非酸化性雰囲気、例えば還元性雰囲気中において７００℃以上の温度でアニ−ルされてプレス成型性を付与される。プレアニ−ル法では、上記の焼鈍がエッチング前の最終冷間圧延材に対して行われる。シャドウマスク素材ユニットはレベラ加工を経た後、プレスによりフラットマスク形態に成型される。
そして最後に、プレス成型されたフラットマスクは、脱脂後、大気またはＣＯ／ＣＯ２ガス雰囲気中で黒化処理を施されて表面に黒色酸化膜を形成する。本発明のプレス成型型「フラットマスク」は例えば、外面曲率半径Ｒ：１００，０００ｍｍ以上そして平面度：画面曲面部の最大高さ／有効画面対角寸法＝０．１％以下のほぼ完全に近い平面形態を有するものである。
【００１０】
【特許文献１】特許第２７２３７１８号公報
【特許文献２】特許第１８５４６４２号公報
【特許文献３】特開２００３−７３７８０号公報
【発明の開示】
【発明が解決しようとする課題】
【００１１】
合金元素の添加は、Ｆｅ−Ｎｉ−Ｃｏ系合金条の落下強度を改善するのに有効な方法である。ところが、熱膨張特性および磁気特性が劣化することから、合金元素の添加量を増やす方法にはおのずと限界がある。熱膨張特性は、おもに合金組成に影響を受ける。それに対し、磁気特性は、合金組成と加工・処理条件の両方に影響を受ける。所定の合金元素を含有し、一定の熱膨張特性を有するＦｅ−Ｎｉ−Ｃｏ系合金条について、その製造方法を最適化し、シャドウマスクの落下強度および磁気特性の両方を最大限に引き上げることが本発明の目標である。
【課題を解決するための手段】
【００１２】
発明者らは、この課題を解決するために鋭意、研究を重ねた結果、シャドウマスクの落下強度および磁気特性は、その再結晶特性と極めて良い相関を持つことを見出した。そして、プレス成型前のアニ−ルを行った後に、良好な特性が得られるように、Ｆｅ−Ｎｉ−Ｃｏ系合金条の製造方法を最適化した。
【００１３】
つまり、本発明は、
（１）Ｎｉ：３０〜３５質量％、Ｃｏ：２〜８質量％、Ｍｎ：０．５０質量％以下を含有し、さらに、Nｂ：０．０１〜０．８質量％、Ｔａ：０．０１〜０．８質量％およびＨｆ：０．０１〜０．８質量％から選択された１種または２種以上を合計で０．０１〜０．８質量％含有し、残部がＦｅ及び不可避的不純物からなり、圧延加工組織より構成されるＦｅ−Ｎｉ−Ｃｏ系合金条であり、８００℃で１５分の焼鈍を実施したときには結晶粒径の平均値が１５μｍ以下であり、かつ結晶粒径の標準偏差と平均値との比（標準偏差／平均値）が０．７以下である再結晶組織が発現し、さらに、９００℃で１５分の焼鈍を実施したときには結晶粒径の平均値が２０μｍ以下であり、かつ結晶粒径の標準偏差と平均値との比（標準偏差／平均値）が０．７以下である再結晶組織が発現することを特徴とするシャドウマスク用高強度Ｆｅ−Ｎｉ−Ｃｏ系合金条、
（２）引張強さが６６０Ｎ／ｍｍ２以上であることを特徴とする、上記（１）のシャドウマスク用高強度Ｆｅ−Ｎｉ−Ｃｏ系合金条、
（３）不可避的不純物もしくは随伴元素を、Ｃ：０．１０質量％以下、Ｓｉ：０．１０質量％以下、Ａｌ：０．０５質量％以下、Ｓ：０．００５質量％以下、Ｐ：０．００５質量％以下に規制することを特徴とする上記（１）、（２）のシャドウマスク用高強度Ｆｅ−Ｎｉ−Ｃｏ系合金条、
（４）スラブを熱間圧延し、冷間圧延と再結晶焼鈍を繰り返し、最後に冷間圧延を行い製品板厚とする一連の製造工程において、最終冷間圧延前の再結晶焼鈍にて（２００）面Ｘ線回折強度構成比率を９０％以下に、かつ、結晶粒径の平均値を２５μｍ以下に調整し、最終冷間圧延にて圧延加工度を３０％以上、好ましくは５０％以上に設定することを特徴とする上記（１）、（２）、（３）のシャドウマスク用高強度Ｆｅ−Ｎｉ−Ｃｏ系合金条の製造方法、
に関するものである。
【発明の効果】
【００１４】
所定の添加元素を含有するＦｅ−Ｎｉ−Ｃｏ系合金条について、落下強度および磁気特性の両方を最大限のものに引き上げることが本発明により可能となる。
【発明を実施するための最良の形態】
【００１５】
以下に本発明の限定理由を述べる。
（１）Ｆｅ、Ｎｉ、Ｃｏについて
本発明におけるＦｅ−Ｎｉ−Ｃｏ系合金条のＮｉ含有量は３０〜３５質量％の範囲である。また、Ｃｏ含有量は２〜８質量％の範囲である。
Ｎｉ含有量が３０質量％未満であると、また３５質量％を超えると、熱膨張係数が大きくなり、シャドウマスク用として不適当である。
Ｃｏは熱膨張を低下させると同時に、再結晶後の耐力の向上にも寄与する。このためには２質量％以上の添加が必要であり、添加量が８質量％を超えると磁気特性を悪化させるので、２〜８質量％の範囲で添加される。
【００１６】
（２）Ｎｂ、Ｔａ、Ｈｆについて
Ｎｂ、Ｔａ、Ｈｆは熱膨張を上昇させずに、希望する高耐力を得ることができ、さらにはヤング率を向上させる元素として添加される。０．０１質量％未満では、その効果がなく、他方０．８質量％を超えると、エッチング性の低下および熱膨張の上昇をもたらす。単独で、０．０１〜０．８質量％の範囲とすることが必要であるのみならず、それらの合計含有量が０．０１〜０．８質量％の範囲とすることが必要である。
なお、本発明の合金条を製造するに当たっては、マスクのエッチング性の観点から、Ｎｉ偏析の発生に注意する必要がある。Ｆｅ−Ｎｉ−Ｃｏ系合金条にＮｂ、Ｔａ、Ｈｆを添加すると、固相線温度と液相線温度が変化し、鋳造、凝固時にＮｉ偏析がおこりやすくなる。Ｎｉ偏析が発生すると、ヤング率は低下する。この低下理由は、Ｎｉ偏析が発生することにより、Ｆｅ−Ｎｉ−Ｃｏ系合金条の結晶方位が変化し、ヤング率が変化すると推定される。Ｎｉ偏析は、Ｎｂ、Ｔａ、Ｈｆ含有量だけでなく、当然鋳造および鍛造条件の影響も受けるが、Ｎｂ、Ｔａ、Ｈｆ含有量がそれぞれ０．０１〜０．５質量％でそれらの合計が０．０１〜０．５質量％であれば、Ｎｉ偏析は低減し、Ｎｂ、Ｔａ、Ｈｆを添加しないＦｅ−Ｎｉ−Ｃｏ系合金条と同様にＮｉ偏析によるスジムラが発生しにくくなる。よって、Ｎｂ、Ｔａ、Ｈｆ含有量は、それぞれ０．０１〜０．５質量％、それらの合計は０．０１〜０．５質量％とすることが望ましい。
【００１７】
（３）Ｍｎ、不純物及び随伴元素について
ａ）Ｍｎ含有量
Ｍｎは熱間加工性を阻害するＳを無害化するために鉄系合金条に随伴される。その含有量が少ないと、十分な効果は得られない。しかしながら、０．５質量％を超えると合金条は硬くなり、その加工性が劣ることになる。従って、Ｍｎ含有量の上限を０．５質量％と定めた。好ましくは、０．０５〜０．５質量％の範囲の添加が推奨される。
ｂ）Ｃ含有量
Ｃが０．１０質量％を超えると、炭化物の生成によってエッチング穿孔性が阻害され、合金条はシャドウマスク用素条として適さなくなる。従って、Ｃ含有量の上限を０．１０質量％と定めた。
ｃ）Ｓｉ含有量
Ｓｉが０．１０質量％を超えると、合金条は、そのエッチング穿孔性が阻害されるので、シャドウマスク用素条として適さなくなる。従って、Ｓｉ含有量の上限を０．１０質量％と定めた。
ｄ）Ａｌ含有量
Ａｌが０．０５質量％を超えると、アルミナ系の介在物の形成が著しく、合金条のエッチング穿孔性が阻害される。従って、Ａｌ含有量の上限を０．０５質量％と定めた。
ｅ）Ｓ含有量
Ｓは、０．００５質量％を超えると、素条の熱間加工性を著しく阻害する。従って、Ｓ含有量の上限を０．００５質量％と定めた。
ｆ）Ｐ含有量
Ｐは、０．００５質量％を超えると、合金条は、そのエッチング穿孔性が阻害され、シャドウマスク用素条として適さなくなる。従って、Ｐ含有量の上限を０．００５質量％と定めた。
【００１８】
（４）再結晶特性について
落下強度はシャドウマスクの状態での耐力と相関を有するため、プレス成形前に７００〜９５０℃のアニ−ル処理を施した後の耐力が高いことが求められる。所望の耐力を発現するためには、圧延加工組織より構成される条を８００℃で１５分の焼鈍を実施したときには結晶粒径の平均値が１５μｍ以下であり、かつ、９００℃で１５分の焼鈍を実施したときには結晶粒径の平均値が２０μｍ以下である再結晶組織が発現するＦｅ−Ｎｉ−Ｃｏ系合金条でなければならず、再結晶特性がこの規定より外れる場合には、シャドウマスクとして十分な落下強度が得られない。
なお、本発明において、圧延加工組織より構成される条とは、最終圧延上がりの状態のものをいい、以下において「製品」と称す。
また、所望の磁気特性を発現するためには、製品を８００℃で１５分の焼鈍を実施したときに結晶粒径の標準偏差と平均値との比（標準偏差／平均値）が０．７以下である再結晶組織が発現し、かつ、９００℃で１５分の焼鈍を実施したときには結晶粒径の標準偏差と平均値との比（標準偏差／平均値）が０．７以下である再結晶組織が発現するＦｅ−Ｎｉ−Ｃｏ系合金条でなければならず、再結晶特性がこの規定より外れる場合には、シャドウマスクとして十分な磁気特性が得られない。
【００１９】
（５）引張強さについて
再結晶特性は製品の引張強さと相関を持つ。製品の引張強さが６６０Ｎ／ｍｍ２以上であれば、上記の再結晶特性が得られる。
【００２０】
（６）最終圧延前の焼鈍及び最終圧延加工度について
本発明では、最終圧延前の焼鈍における結晶粒微細化と最終圧延工程での強加工により、Ｆｅ−Ｎｉ−Ｃｏ系合金条に、上記の再結晶特性を付与する。つまり、最終圧延前の再結晶焼鈍で得られる結晶粒径の平均値が２５μm以下の状態で、加工度３０％以上の強加工圧延を施すと所望の再結晶特性が得られる。最終圧延工程の加工度が３０％未満の場合では所望の再結晶特性は得られない。従って本発明では最終圧延前の再結晶焼鈍で得られる結晶粒径の平均値を２５μm以下、最終圧延工程の加工度を３０％以上と規定する。より好ましい最終圧延加工度は５０％以上である。
結晶粒径は、ＪＩＳ  Ｇ ０５５１に規定されている方法に準拠し測定する。また、圧延加工度（Ｒ）は次式で定義される。
＝｛（ｔ０−ｔ）／ｔ０｝×１００％
ここで、
ｔ：圧延後の厚み
ｔ０：圧延前の厚み
【００２１】
（７）最終圧延前の焼鈍における（２００）面Ｘ線回折強度構成比率について
本発明では、最終圧延前の焼鈍において、（２００）面Ｘ線回折強度構成比率を９０％以下に調整する。（２００）面Ｘ線回折強度構成比率は下記の式で定義される。
（２００）面Ｘ線回折強度構成比率＝Ｉ２００／（Ｉ１１１＋Ｉ２００＋Ｉ２２０＋Ｉ３１１）×１００（％）
上記の式で、Ｉｈｋｌは（ｈｋｌ）格子面のＸ線回折強度を示す。最終圧延前の焼鈍における（２００）面Ｘ線回折強度構成比率は、最終圧延材の特性に影響を及ぼす。すなわち、（２００）面Ｘ線回折強度構成比率が高いと加工硬化能が低下し、最終圧延で強加工を施しても引張強さは低くなる。引張強さは製品の再結晶特性と相関があるので、引張強さが低下すると所望の再結晶特性が得られないことになる。よって、（２００）面Ｘ線回折強度構成比率は９０％以下に規定する。
（２００）面Ｘ線回折強度構成比率の定義には、回折格子面として、（１１１）面、（２００）面、（２２０）面、（３１１）面を織り込んでいる。これは、これら４つの回折格子面が、本発明で対象とするＦｅ−Ｎｉ−Ｃｏ系合金条の主要な回折格子面であることによる。
Ｘ線回折強度（ｃｐｓ）は、一般に用いられているＸ線ディフラクトメータにて測定する。管球は、Ｃｏ管球を用いる。Ｘ線回折強度（ｃｐｓ）の測定には、ピークの高さを求める方法と、ピークの積分値を求める方法がある。本発明では、ピークの積分値を求める。
【実施例】
【００２２】
実施例に示すシャドウマスク材の製造においては、まず、所定の化学組成のスラブを調製し、熱間圧延をおこない、表面の酸化スケールを除去し、厚さ３ｍｍの板を得た。ここで、実施例に用いたシャドウマスク材の溶解チャージの不純物濃度は、Ｃ：０．００３７質量％、Ｓｉ：０．０４７質量％、Ａｌ：０．００１質量％、Ｓ：０．００２７質量％、Ｐ：０．００１８質量％であった。また、主成分の濃度は、Ｎｉ：３１．９４質量％、Ｃｏ：５．０２質量％、Ｍｎ：０．２６質量％、Ｎｂ：０．２４質量％であった。
得られた厚さ３ｍｍの熱間圧延板を、つぎの工程で加工し、厚さ０．１２ｍｍの製品とした。
熱間圧延板→中間圧延（１）→中間焼鈍→中間圧延（２）→最終圧延前の焼鈍→最終圧延
ここで、焼鈍はいずれも再結晶焼鈍であり、圧延はいずれも冷間圧延である。各工程における加工条件あるいは目標品質を以下に示す。
（１）中間圧延（１）
中間圧延（２）加工度、最終圧延加工度、および製品板厚から逆算し、中間圧延（１）で仕上げる板厚を設定した。
（２）中間焼鈍および中間圧延（２）
最終圧延前の焼鈍において所定の（２００）面Ｘ線回折強度構成比率（％）を得るには、中間焼鈍での結晶粒径の平均値と中間圧延（２）での加工度を所定のものに設定しなくてはならない。本発明例では、焼鈍温度と焼鈍時間を制御し、中間焼鈍での結晶粒径の平均値を２０〜２５μmに制御した。また、中間圧延（２）の加工度を７０％に設定した。
（３）最終圧延前の焼鈍
焼鈍温度と焼鈍時間を制御し、本発明例では（２００）面Ｘ線回折強度構成比率が８５〜９０％であり、結晶粒径の平均値が２０〜２５μｍである焼鈍材を得た。
（４）最終圧延
板厚を０．１２ｍｍに圧延した。
【００２３】
【表１】
2005187886.tif 000002
【００２４】
表１に発明例および比較例の特性を示す。
表１における最終圧延前焼鈍２００面強度は、最終圧延前の焼鈍上がりの状態で測定した（２００）面回折Ｘ線強度の構成比率（％）であり、次式より求めた。
（２００）面回折Ｘ線強度構成比率＝Ｉ２００／（Ｉ１１１＋Ｉ２００＋Ｉ２２０＋Ｉ３１１）×１００（％）
ここで、Ｉｈｋｌは（ｈｋｌ）格子面のＸ線回折強度を示す。回折Ｘ線の強度（ｃｐｓ）は、Ｘ線ディフラクトメータにて測定した。管球は、Ｃｏ管球を用いた。回折Ｘ線強度（ｃｐｓ）の測定では、ピークの積分値を求めた。測定試料の前処理として表層を化学研磨（エッチング）にて除去した。表層を除去するのは、表面に形成されている変質層の影響をなくすためである。除去量は、板厚の５％とした。５％の除去量は、板厚内部の（２００）強度の分布を確認したうえで設定したものである。
【００２５】
最終圧延前焼鈍結晶粒径平均値は、最終圧延前の焼鈍あがりの状態で測定した結晶粒径の平均値である。
引張強さは、０.１２ｍｍ厚製品の引張強さ（Ｎ／ｍｍ２）である。
８００℃結晶粒径平均値は、製品０.１２ｍｍ厚の加熱試験（８００℃×１５分間：非酸化性雰囲気）における結晶粒径の平均値である。
８００℃結晶粒径標準偏差比は、製品０.１２ｍｍ厚の加熱試験（８００℃×１５分間：非酸化性雰囲気）における結晶粒径の標準偏差と平均値との比（標準偏差／平均値）である。
９００℃結晶粒径平均値は、製品０.１２ｍｍ厚の加熱試験（９００℃×１５分間：非酸化性雰囲気）における結晶粒径の平均値である。
９００℃結晶粒径標準偏差比は、製品０.１２ｍｍ厚の加熱試験（９００℃×１５分間：非酸化性雰囲気）における結晶粒径の標準偏差と平均値との比（標準偏差／平均値）である。
【００２６】
なお、上記の結晶粒径に関する項目は、ＪＩＳ  Ｇ  ０５５１に準拠し測定した。
アニ−ル後耐力は、シャドウマスクをプレス成型する前に行うアニ−ルを想定した熱処理（８％Ｈ２−Ｎ２、露点０℃、８５０℃×１５分）を０.１２ｍｍ厚製品に施した後に測定した０．２％耐力（Ｎ／ｍｍ２）である。
アニ−ル後磁気特性保磁力は、シャドウマスクをプレス成型する前に行うアニ−ルを想定した熱処理（８％Ｈ２−Ｎ２、露点０℃、８５０℃×１５分）を０.１２ｍｍ厚製品に施した後、磁化ヒステリシス曲線を測定し、曲線より求めた保磁力（Ａ／ｍ）である。測定は、ＪＩＳ  Ｃ  ２５３１に準拠した。
磁化ヒステリシス曲線において、保磁力ＨＣは、磁束密度が０となる磁界の強さである。保磁力ＨＣの小さい材料は、小さな磁界の強さで磁束密度が０になる。したがって、シャドウマスクの磁気シールド特性を向上するには、保磁力ＨＣは小さい方が良い。
【００２７】
発明例Ｎｏ．１〜５は、最終圧延前焼鈍における２００面強度および結晶粒径平均値、最終圧延加工度、製品引張強さ、８００℃加熱試験における結晶粒径の平均値および標準偏差比、９００℃加熱試験における結晶粒径の平均値および標準偏差比がいずれも請求の範囲内である。その結果、プレス成型前のアニ−ルを想定した熱処理後の耐力は３４０N／ｍｍ２以上の高い値を示した。また、保磁力は５０A／ｍ未満の低い値を示した。発明例Ｎｏ．１〜５は、高強度であり、かつ、磁気特性が優れている。
一方、比較例１および２は、中間圧延加工度が高く、最終圧延前焼鈍における２００面強度が請求の範囲外である。そのため、８００℃加熱試験における結晶粒径の標準偏差比，および，９００℃加熱試験における結晶粒径の標準偏差比がいずれも請求の範囲外になった。その結果、プレス成型前のアニ−ルを想定した熱処理後の保磁力が５０A／ｍを超える高い値を示した。比較例Ｎｏ．１および２は、高強度であるものの磁気特性が劣っている。
【００２８】
また、比較例３は、中間圧延（２）加工度が高く、最終圧延前の焼鈍における２００面強度および結晶粒径平均値が請求の範囲外である。そのため、製品引張強さ、８００℃加熱試験における結晶粒径の平均値、および、９００℃加熱試験における結晶粒径の平均値がいずれも請求の範囲外になった。その結果、プレス成型前のアニ−ルを想定した熱処理後の耐力が３４０N／ｍｍ２未満の低い値を示した。比較例Ｎｏ．３は、磁気特性が良好であるものの強度が劣っている。
さらに、比較例４は、最終圧延加工度が請求の範囲外である。そのため、製品引張強さ、８００℃加熱試験における結晶粒径の平均値、９００℃加熱試験における結晶粒径の平均値がいずれも請求の範囲外になった。その結果、プレス成型前のアニ−ルを想定した熱処理後の耐力が３４０N／ｍｍ２未満の低い値を示した。比較例Ｎｏ．４は、磁気特性が良好であるものの強度が劣っている。
【００２９】
最後に、比較例５は、中間圧延（２）加工度が高く、最終圧延前の焼鈍における２００面強度および結晶粒径平均値、最終圧延加工度、製品引張強さ、８００℃加熱試験における結晶粒径平均値および標準偏差比、９００℃加熱試験における結晶粒径平均値および結晶粒径標準偏差比がいずれも請求の範囲外である。その結果、プレス成型前のアニ−ルを想定した熱処理後の耐力が３４０N／ｍｍ２未満の低い値になった。比較例Ｎｏ．５は、磁気特性が良好であるものの強度が劣っている。
なお、比較例１および２は、結晶粒径標準偏差比が請求の範囲外であるため、磁気特性が劣化した。一方、比較例３および５は、結晶粒径標準偏差比が請求の範囲外であるにもかかわらず磁気特性が良好であった。これは、磁気特性は、結晶粒径標準偏差比だけでなく、結晶粒径平均値にも影響を受けることによる。すなわち、比較例３および５は、８００℃加熱試験における結晶粒径の平均値、および、９００℃加熱試験における結晶粒径の平均値が大きい。その影響で、結晶粒径標準偏差比が大きいにもかかわらず磁気特性が劣化しなかったものである。